Tuyau (1) dépourvu d’armature de renforcement et comprenant une couche constituée d’une composition de caoutchouc à base d’au moins un élastomère choisi parmi les terpolymères éthylène-propylène-diène (EPDM), dans lequel la composition de caoutchouc comprend (pce : parties en poids pour 100 parties d’élastomère(s)) : (i) une charge renforçante comprenant 70-100 pce d’un noir de carbone et 20-40 pce d’une silice précipitée, (ii) 0-30 pce d’un système plastifiant, et (iii) un système lubrifiant comprenant 1-5 pce d’un premier lubrifiant choisi parmi des composés à base d’esters d’acides gras et 1-5 pce d’un second lubrifiant choisi parmi des cires paraffiniques et des cires de polyalcènes. Tuyau (1) selon la revendication 1, dans lequel ledit premier lubrifiant comprend un mélange d’esters d’acides gras aliphatiques et d’un agent émulsifiant, et de préférence dans lequel ledit premier lubrifiant comprend en outre un produit de condensation dudit mélange et un support inorganique inerte et est présent selon 2-4 pce dans la composition de caoutchouc. Tuyau (1) selon une des revendications précédentes, dans lequel ledit second lubrifiant est une cire d’un polyéthylène, et par exemple dans lequel ledit second lubrifiant est présent selon 1-3 pce dans la composition de caoutchouc. Tuyau (1) selon une des revendications précédentes, dans lequel la composition de caoutchouc comprend : - 4-12 pce d’un système de réticulation au soufre ou au peroxyde, - 1-5 pce d’un agent de couplage silice-élastomère, et - 0-20 pce dudit système plastifiant. Tuyau (1) selon la revendication 4, dans lequel la composition de caoutchouc comprend : - 4-8 pce dudit système de réticulation qui est au soufre, - 2-4 pce d’un alkoxysilane polysulfuré formant ledit agent de couplage, et - 0-15 pce dudit système plastifiant. Tuyau (1) selon la revendication 4, dans lequel la composition de caoutchouc comprend : - 8-12 pce dudit système de réticulation qui est au peroxyde, - 2-4 pce d’un vinylsilane formant ledit agent de couplage, et - 10-20 pce dudit système plastifiant. Tuyau (1) selon la revendication 6, dans lequel la composition de caoutchouc comprend en outre 2-10 pce d’une résine formaldéhyde d’un phénol aliphatique, de préférence une résine formaldéhyde d’un alkyl phénol. Tuyau (1) selon une des revendications précédentes, dans lequel ledit au moins un élastomère est un EPDM non étendu à l’huile présentant : - des taux massiques d’unités issues de l’éthylène de 55-63 %, d’un diène non conjugué tel que l’éthylidène norbornène de 8-10%, et de préférence en outre - une viscosité Mooney ML(1+4) à 125° C comprise entre 39 et 43. Tuyau (1) selon une des revendications précédentes, dans lequel : - ledit noir de carbone présente un indice d’adsorption d’iode de 16-27 mg/g mesuré selon la norme ASTM D1510, et/ou un indice d’absorption de dibutylphthalate de 80-110 mL/100 g déterminé selon la norme ASTM 2414-90 ; et - ladite silice précipitée présente une surface spécifique de 110-140 m²/g. Tuyau (1) selon une des revendications précédentes, dans lequel la composition de caoutchouc présente l’une au moins et de préférence l’ensemble des propriétés suivantes à l’état réticulé, mesurées sur des éprouvettes en forme d’haltères : a) une dureté Shore A de 80-90, mesurée selon la norme ASTM D 2240 ; b) un module sécant M30 à 30 % d’allongement de 2-3 MPa, mesuré en traction uni-axiale selon la norme ISO 37:2017 ; c) une contrainte à la rupture de 11-16 MPa mesurée en traction uni-axiale selon la norme ISO 37:2017, ladite contrainte à la rupture étant de 11-12 MPa si la composition de caoutchouc est réticulée au soufre et de 14-16 MPa si la composition de caoutchouc est réticulée au peroxyde ; et d) un allongement à la rupture de 160-400 % mesuré en traction uni-axiale selon la norme ISO 37:2017, ledit allongement à la rupture étant de 160-220 % si la composition de caoutchouc est réticulée au peroxyde et de 300-400 % si la composition de caoutchouc est réticulée au soufre. Tuyau (1) selon une des revendications précédentes, dans lequel la composition de caoutchouc présente à l’état non réticulé les propriétés suivantes, mesurées sur des éprouvettes de forme cylindrique : - une viscosité Mooney ML(1+4) à 100° C de 90-150, mesurée suivant la norme ISO 289-1, et de préférence en outre - un temps de grillage t5 sans réticulation prématurée à 135° C de 15-18 minutes, mesuré selon la norme ISO 289-2, t5 étant relatif à un incrément de viscosité Mooney à 135° C par rapport à la viscosité Mooney ML(1+4) initiale de +5 points. Tuyau (1) selon une des revendications précédentes, dans lequel ledit système plastifiant comprend au moins une huile choisie parmi les huiles minérales, les huiles issues de la biomasse incluant les huiles végétales modifiées ou non, et leurs mélanges, et de préférence dans lequel ladite au moins une huile est choisie parmi des huiles minérales paraffiniques, naphténiques et aromatiques, et est par exemple une huile minérale au moins en partie naphténique. Tuyau (1) selon une des revendications précédentes, dans lequel le tuyau (1) est monocouche, étant constitué de ladite couche réticulée par cuisson de la composition de caoutchouc, le tuyau (1) étant utilisable pour véhiculer un fluide à une pression d’au plus 2,5. 10 5 Pa et à une température d’au plus 110° C. Tuyau (1) selon la revendication 13, dans laquelle ladite couche réticulée présente une résistivité volumique égale ou supérieure à 10 4 Ohm.cm, le tuyau (1) étant utilisable pour véhiculer, à une pression d’au plus 1,5. 10 5 Pa et à une température d’au plus 100° C, un liquide de refroidissement formant ledit fluide dans un circuit de refroidissement d’une batterie ou d’un moteur électrique d’un véhicule automobile. Circuit de fluide sous pression, en particulier un circuit de refroidissement d’une batterie ou d’un moteur électrique pour un véhicule automobile hybride ou électrique, le circuit comprenant une pluralité de tuyaux (1) de caoutchouc montés sur des connecteurs thermoplastiques (3), dans lequel l’un au moins et de préférence chacun desdits tuyaux (1) est tel que défini à l’une des revendications précédentes.